СТРОИТЕЛЬНЫЙ РАСТВОР
CONSTRUCTION MORTAR

Изобретение относится к строительным материалам и может быть использовано при производстве строительных блоков.
3
3
Известен строительный раствор, содержащий портландцемент, воду, пенообразующую добавку - стеарат калия и наполнитель химического состава, мас.%: СаСО - 65, MgCO - 35, при следующем соотношении компонентов, мас.%: портландцемент 23-29, указанный наполнитель 55-61, стеарат калия 5-9, вода 7-11 (патент РФ №2236390, кл. С04В 38/10, 20.09.2004). Однако эти растворы недостаточно повышают теплозащитные свойства пенобетона.
Наиболее близким по технической сущности к заявляемому является строительный раствор (патент РФ №2139841, кл. С04В 38/10, 20.10.1999).
17
35
2
3
2
2
3
2
3
2
2
2
Известный строительный раствор содержит цемент, песок и воду, в качестве пенообразующей добавки «Квин» содержит раствор стеарата натрия - СНCOONa, а в качестве песка - формовочный отход металлургического производства, следующего химического состава, мас.%: MgO - 0,27; AlО - 1,0; SiO - 96; PuS - 0,07; CaO - 0,55; CrО - 0,07; FeO - 0,3; NaO - 0,65; KO - 0,42; TiO - 0,1, с модулем крупности не более 1,5, при следующем соотношении компонентов, мас.%:
Цемент
24-28
Указанный формовочный отход металлургического
производства
56-60
Пенообразующая добавка «Квин»
на основе стеарата натрия С<sub>17</sub>Н<sub>35</sub>COONa
8-10
Вода
8-10
Недостатком предложенного строительного раствора является высокая теплопроводность.
Задача, на решение которой направлено заявляемое изобретение, состоит в улучшении теплозащитных свойств пенобетона за счет снижения коэффициента теплопроводности.
2
3
2
2
3
2
3
2
2
2
17
35
Поставленная задача в предлагаемом решении достигается тем, что строительный раствор, содержащий цемент, формовочный отход металлургического производства следующего химического состава, мас.%: MgO - 0,27; AlО - 1,0; SiO - 96; PuS - 0,07; CaO - 0,55; CrO - 0,07; FeО - 0,3; NaO - 0,65; KO - 0,42; TiO - 0,1, с модулем крупности не более 1,5; воду и пенообразующую добавку «Квин» - стеарат натрия CHCOONa, дополнительно содержит перманганат калия, при следующем соотношении компонентов, мас.%:
Цемент
22-29
Указанный формовочный отход
54,8-63,6
Пенообразующая добавка «Квин»
на основе стеарата натрия C<sub>17</sub>H<sub>35</sub>COONa
7-11
Перманганат калия
0,2-0,4
Вода
5-7
Новым по сравнению с прототипом для понижения коэффициента теплопроводности является использование перманганата калия.
Изготовление материала
2
3
2
2
3
1. Для приготовления строительного раствора дозируют портландцемент М 400, формовочный отход металлургического производства, следующего химического состава, мас.%: MgO - 0,27; AlО - 1,0; SiO - 96; PuS - 0,07; CaO - 0,55; CrО - 0,07;
2
3
2
2
2
FeО - 0,3; NaO - 0,65; KO - 0,42; TiO - 0,1, с модулем крупности не более 1,5; перманганат калия и воду.
17
35
3
3
2. Для приготовления пенообразующей добавки дозируют стеарат натрия СНCOONa плотностью 1,08-1,12 г/см и при помощи пеногенератора превращают в пену с объемной массой 0,075 г/см.
3. Отдозированные портландцемент, формовочный отход металлургического производства, перманганат калия (ГОСТ 20490-75) и воду тщательно перемешивают, получая раствор.
4. К полученному раствору добавляют пену и тщательно перемешивают до получения однородной растворной смеси.
5. Образцы в возрасте 28 суток, высушенные до постоянной массы, исследовались на теплопроводность.
6. Коэффициент теплопроводности определялся по ГОСТ 7076-87.
Примеры составов и результаты испытаний представлены в таблице.
Анализ результатов, представленных в таблице, свидетельствует, что строительный раствор в сочетании с указанными компонентами, содержащий перманганат калия, снижает коэффициент теплопроводности до 0,9 Вт/(м·°С), т.е. достигается указанный технический эффект.
Состав материала, мас.%
Прочность при сжатии, МПа
Коэффициент теплопроводности, λ, Вт/(м/К)
Цемент - портландцемент
29
1,64
Формовочный отход металлургического производства,
содержащий мас.%: MgO - 0,27;
Al<sub>3</sub>O<sub>3</sub> - 1,0; SiO<sub>2</sub> - 96; PuS - 0,07; CaO - 0,55; Cr<sub>2</sub>O<sub>3</sub> - 0,07;
0,11
Fe<sub>2</sub>O<sub>3</sub> - 0,3; Na<sub>2</sub>O - 0,65; К<sub>2</sub>О - 0,42; TiO<sub>2</sub> - 0,1, с модулем
крупности не более 1,5
54,8
Пенообразующая добавка «Квин» на основе стеарата натрия
C<sub>17</sub>H<sub>35</sub>COONa
11
Вода
5
Перманганат калия
0,2
Цемент - портландцемент
25,5
Формовочный отход металлургического производства,
содержащий мас.%: MgO - 0,27;
Al<sub>2</sub>О<sub>3</sub> - 1,0; SiO<sub>2</sub> - 96; PuS - 0,07; CaO - 0,55; Cr<sub>2</sub>O<sub>3</sub> - 0,07; Fe<sub>2</sub>O<sub>3</sub> -
1,62
0,9
0,3; Na<sub>2</sub>O - 0,65; K<sub>2</sub>O - 0,42;
TiO<sub>2</sub> - 0,1, с модулем крупности
не более 1,5
60,2
Пенообразующая добавка «Квин» на основе стеарата натрияC<sub>17</sub>H<sub>35</sub>COONa
7
Вода
7
Перманганат калия
0,3
Цемент - портландцемент
22
Формовочный отход металлургического производства,
1,63
содержащий мас.%: MgO - 0,27;
Al<sub>2</sub>O<sub>3</sub> - 1,0; SiO<sub>2</sub> - 96; PuS - 0,07; CaO - 0,55; Cr<sub>2</sub>O<sub>3</sub> - 0,07;
0,10
Fe<sub>2</sub>O<sub>3</sub> - 0,3; Na<sub>2</sub>O - 0,65; К<sub>3</sub>О - 0,42; TiO<sub>2</sub> - 0,1, с модулем
крупности не более 1,5
63,6
Пенообразующая добавка «Квин» на основе стеарата натрияC<sub>17</sub>H<sub>35</sub>COONa
8
Вода
6
Перманганат калия
0,4
Цемент
28
Формовочный отход металлургического производства,
содержащий мас.%: MgO - 0,27;
1,57
0,14
Al<sub>2</sub>О<sub>3</sub> - 1,0; SiO<sub>2</sub> - 96; PuS - 0,07; CaO - 0,55; Cr<sub>2</sub>O<sub>3</sub> - 0,07;
Fe<sub>2</sub>O<sub>3</sub> - 0,3; Na<sub>2</sub>O - 0,65; K<sub>2</sub>O - 0,42; TiO<sub>2</sub> - 0,1, с модулем
крупности не более 1,5
56
Пенообразующая добавка «Квин» на основе стеарата натрия С<sub>17</sub>Н<sub>35</sub>COONa
8
Вода
8